"フルオロポリマーを可溶化させるための組成物であって、-式Iのジエステル:R1-OOC-A-COO-R2[式中、-R1およびR2は、同一であるかまたは異なっていて、C1~C20アルキル、アリール、アルキアリール、またはアリールアルキル基で、直鎖状もしくは分岐状、環状もしくは非環状であり、そして-Aは、直鎖状もしくは分岐状の二価のアルキレン基である]および-ジメチルスルホキシドDMSO、の溶媒ブレンド物を含む、組成物。可溶化されたフルオロポリマー、および請求項1に記載の式Iのジエステルとジメチルスルホキシドとの溶媒ブレンド物を含む、フルオロポリマー組成物。R1およびR2が、同一であるかまたは異なっていて、メチル、エチル、n-プロピル、イソプロピル、n-ブチル、イソブチル、n-ヘキシル、イソオクチル、2-エチルヘキシル、シクロヘキシル、フェニル、およびベンジルからなる群より選択される、請求項1または2に記載の組成物。前記ジエステルが、式Iの異なったジエステルの混合物である、請求項1~3のいずれか一項に記載の組成物。Aが、C3~C10の分岐状二価アルキレンである、請求項1~4のいずれか一項に記載の組成物。Aが、-式-CHCH3-CH2-CH2-のAMG、-式-CHC2H5-CH2-のAES、および-それらの混合物からなる群より選択される、請求項1~5のいずれか一項に記載の組成物。前記ジエステルが、CH3-OOC-CHCH3-CH2-CH2-COO-CH3の式を有する、請求項1~6のいずれか一項に記載の組成物。前記ジエステルが、以下の式I’、I’’、場合によってはIIのジエステルを含む混合物である、-R1-OOC-AMG-COO-R2I’、-R1-OOC-AES-COO-R2I’’、-場合によっては、R1-OOC-CH24-COO-R2II、[式中、-AMGは、-CHCH3-CH2-CH2-であり、-AESは、-CHC2H5-CH2-である]請求項1~7のいずれか一項に記載の組成物。R1およびR2が、メチル基である、請求項8に記載の組成物。前記ジエステルの混合物が、-70~95重量の式I’のジエステル、-5~30重量の式I’’のジエステル、および-0~10重量の式IIのジエステル、を含む、請求項8または9に記載の組成物。Aが、式CH2rの二価のアルキレン基である[式中、rが2~4の平均数である]、請求項1~4のいずれか一項に記載の組成物。前記ジエステルが、ジメチルアジペートr=4、ジメチルグルタレートr=3、およびジメチルスクシネートr=2の混合物、またはジエチルアジペートr=4、ジエチルグルタレートr=3およびジエチルスクシネートr=2の混合物、またはジイソブチルアジペートr=4、ジイソブチルグルタレートr=3およびジイソブチルスクシネートr=2の混合物である、請求項11に記載の組成物。前記ジエステルが、-9~17重量のジメチルアジペート、-59~67重量のジメチルグルタレート、および-20~28重量のジメチルスクシネートを含む混合物である、請求項12に記載の組成物。前記ジエステルとDMSOとの間の重量比が、1/99~99/1、好ましくは20/80~80/20、好ましくは70/30~30/70である、請求項1~13のいずれか一項に記載の組成物。前記ジエステルが、ジメチルスクシネートである、請求項1または2に記載の組成物。前記フルオロポリマーが、ポリフッ化ビニリデンPDVF、およびフッ化ビニリデンとヘキサフルオロプロピレンHFPおよび/またはクロロトリフルオロエチレンCTFEのコモノマーとのコポリマーである、請求項1~15のいずれか一項に記載の組成物。前記フルオロポリマーの量が、1~15重量である、請求項2に記載の組成物。臭気マスキング剤を含む、請求項1~17のいずれか一項に記載の組成物。凍結防止剤を含む、請求項1~18のいずれか一項に記載の組成物。DMSOおよび式Iのジエステルを含む溶媒ブレンド物であって、前記ジエステルが、請求項5~10のいずれか一項で定義されたジエステルである、溶媒ブレンド物。前記ジエステルとDMSOとの間の重量比が、1/99~99/1、好ましくは20/80~80/20、好ましくは70/30~30/70である、請求項20に記載の溶媒ブレンド物。請求項2~19のいずれか一項に記載の組成物を調製するための方法であって、-式Iのジエステルとジメチルスルホキシドとを混合することによって前記溶媒ブレンド物を調製する工程と、-前記溶媒ブレンド物を前記フルオロポリマーの中に、撹拌下に導入する工程と、-前記混合物を、室温から100°C以下までの温度、好ましくは30~80°Cの温度で加熱する工程とを含む、方法。請求項2~19のいずれか一項に記載の組成物を調製するための方法であって、-式Iのジエステルとジメチルスルホキシドとを混合することによって前記溶媒ブレンド物を調製する工程と、-前記溶媒ブレンド物を、室温から100°C以下までの温度、好ましくは30~80°Cの温度で加熱する工程と、-前記溶媒ブレンド物の中に前記フルオロポリマーを導入する工程とを含む、方法。-前記混合物を冷却する工程をさらに含む、請求項22または23に記載の方法。膜または発泡体を調製するため、または基材をコーティングするための原料物質としての、請求項2~19のいずれか一項に記載のフルオロポリマー組成物の使用。基材をコーティングするための方法であって、前記基材またはその一部の一つの側面または二つの側面の上に請求項2~19のいずれか一項に記載の本発明のフルオロポリマー組成物を塗布する工程と、前記溶媒を除去する工程と、を含む、方法。前記基材が、電池セパレーター材料である、請求項26に記載の方法。太陽光発電パネルのバッキングから、および電線のコーティングから回収されたフルオロポリマー、特にPVDFをリサイクルする分野における、請求項1、3~15、20、および21のいずれか一項に記載の溶媒ブレンド物の使用。各種の用途において、フルオロポリマーの溶液を調製するための、より良好な健康性、安全性、および環境プロファイルを有する溶媒を見出すことが必要となっている。この目的およびその他の目的は、本発明の手段によって達成され、したがって、本発明の主題は、以下の溶媒ブレンド物を含む、フルオロポリマーを可溶化させるための組成物である:-式Iのジエステル:R1-OOC-A-COO-R2[式中、-R1およびR2は、同一であるかまたは異なっていて、C1~C20アルキル、アリール、アルキアリール、またはアリールアルキル基で、直鎖状もしくは分岐状、環状もしくは非環状であり、そして-Aは、直鎖状もしくは分岐状の二価のアルキレン基である]および-ジメチルスルホキシドDMSO。その組成物には、臭気マスキング剤、たとえば、エステル、アルデヒド、アルコール、炭化水素および/またはケトンを含む化合物を含んでいてもよい。その組成物には、凍結防止剤、特にグリコール系凍結防止剤、たとえばエチレングリコールまたはプロピレングリコールが含まれていてもよい。本発明のまた別な主題は、そうして得られた組成物であって、それには、可溶化されたフルオロポリマー、および式Iのジエステルとジメチルスルホキシドとの溶媒ブレンド物、場合によっては臭気マスキング剤および/または凍結防止剤が含まれる。フルオロポリマー組成物という用語は、本発明においては、こうして得られた組成物を定義するために使用されるであろう。本発明に従って得られたフルオロポリマー組成物は、溶液の形態またはゲルの形態とすることができる。ゲルとは、少なくとも2種の成分からなる固形物であって、その内の一つの成分ポリマーが、他の成分溶媒の媒体の中で三次元ネットワークを形成しているが、ここで、そのゲルの弾性を維持するには、その液体の最小の量で十分である。物理的なゲルの一般的な特徴は、降伏点の存在である。したがって、本発明は、溶液および/またはフルオロポリマーのゲルを調製するための溶媒ブレンド物を提案する。本発明の文脈においては、溶液という用語には、ゲルが包含されているものとする。本発明において使用される溶媒ブレンド物は、CMR化学物質を含まず、良好なHSEプロファイルを呈する。したがって、人間の健康および環境に対するリスクは、顕著に低下している。本発明によって、CMRに分類されていない溶媒を用いて、フルオロポリマーを可溶化させることが可能となる。その溶媒ブレンド物は、フルオロポリマーに対して良好な溶解力を有している。その溶媒ブレンド物は、DMSOの凝固点よりも低い凝固点を有していて、適用するのに極めて便利である。このことは、DMSOは凝固点が高く18°C、室温に近いので凝固する可能性があるために、極めてメリットがある。本発明はさらに、可溶化されたフルオロポリマーを含む組成物およびそれを調製するための方法にも関する。本発明はさらに、各種基材の上に膜またはコーティングを調製するため、特に、電池セパレーター物質をコーティングするためのバインダーポリマーとしてのこの組成物の使用にも関する。本発明の主題は、次の溶媒ブレンド物を含む、フルオロポリマーを可溶化させるための組成物である:-式Iのジエステル:R1-OOC-A-COO-R2[式中、-R1およびR2は、同一であるかまたは異なっていて、C1~C20アルキル、アリール、アルキアリール、またはアリールアルキル基で、直鎖状もしくは分岐状、環状もしくは非環状であり、そして-Aは、直鎖状もしくは分岐状の二価のアルキレン基である]および-ジメチルスルホキシドDMSO。本発明のまた別な主題は、可溶化されたフルオロポリマー、および式Iのジエステルとジメチルスルホキシドとの溶媒ブレンド物を含む、フルオロポリマー組成物である。その組成物には、典型的には、1~15重量のフルオロポリマーを含む。その組成物は、一般的には、室温、好ましくは27°Cで1000cPより低い粘度を有している。そのフルオロポリマーがPVDFである場合、そうして得られた、本発明の溶媒ブレンド物中のPVDFの溶液は、室温で、好ましくは250~400cP、より好ましくは300~400cPの範囲の粘度を有している。フルオロポリマー本発明の組成物の中に含まれるポリマーは、フルオロポリマーである。フルオロポリマーに関しては、これは、その鎖の中に、開いて重合させることが可能で、その二重結合に直接結合している、少なくとも1個のフッ素原子、1個のフルオロアルキル基、または1個のフルオロアルコキシ基を含むビニル結合を含むモノマーから選択される少なくとも1種のフルオロモノマーを、重量で50を超えて、好ましくは75を超えて有する各種のポリマーを指している。そのフルオロポリマーは、ホモポリマーであってもよいし、あるいは、フッ素原子によって完全に置換されているか、またはモノマーあたり、フッ素原子と少なくとも1個の塩素、臭素およびヨウ素原子との組合せによって完全に置換されているオレフィン系モノマーから、少なくとも部分的に誘導されたコポリマーであってもよい。フルオロホモポリマーまたはコポリマーの例は、テトラフルオロエチレン、ヘキサフルオロプロピレン、クロロトリフルオロエチレン、およびブロモトリフルオロエチレンから誘導されるポリマーまたはコポリマーである。そのようなフルオロポリマーにはさらに、少なくとも炭素原子と同じ数のフッ素原子を含む他のエチレン性不飽和モノマー、たとえば、フッ化ビニリデン、トリフルオロエチレン、およびビニルペルフルオロアルキルエーテルたとえば、ペルフルオロメチルビニルエーテルまたはペルフルオロエチルビニルエーテル、から誘導される繰り返し単位を含んでいてもよい。ポリフッ化ビニリデンPDVFポリマーホモポリマーまたはそのコポリマーが特に好ましい。フルオロポリマーは、フッ化ビニリデンVDFと、コモノマーたとえば、ヘキサフルオロプロピレンHFPおよび/またはクロロトリフルオロメチレンCTFEとのコポリマーとすることができる。そのコモノマーがHFPであれば、有利である。PVDFには、重量で、少なくとも50、より好ましくは少なくとも75、さらにより好ましくは少なくとも85のVDFを含む。コモノマーの量は、典型的には0~25、好ましくは0~10重量である。そのような適切なPVDFポリマーの例としては、Arkemaから入手可能なKynar301F、Kynar741、およびKynar461、ならびにSolvayから入手可能なSolef6020が挙げられる。フルオロポリマーはホモポリマーであっても、コポリマーであってもよいが、それにはさらに、非フッ素化モノマーたとえば、エチレンまたはプロピレンを、好ましくは25未満の量で含んでいてもよい。本発明には、フルオロポリマーを、少量50重量未満の他のポリマーたとえば、ポリウレタン、ポリエチレンオキシド、ポリアクリロニトリル、ポリアクリル酸メチル、ポリアクリルアミド、ポリ酢酸ビニル、ポリビニルピロリドン、グリコールジアクリレート、およびそれらの組合せと混合するという場合も含まれる。溶媒本発明において使用される溶媒ブレンド物には、少なくとも2種の溶媒、すなわちジエステルとDSMOとが含まれる。ジエステルとDMSOとの間の重量比は、好ましくは1/99~99/1、好ましくは20/80~80/20、好ましくは70/30~30/70である。これらの比率とすることによって、良好なHSEプロファイルと同時に良好な性質が得られる。溶媒ブレンド物には、ジエステルとDMSOに加えてさらなる溶媒を含むことができる。臭気マスキング剤が含まれる場合においては、ジエステル/DMSOブレンド物と臭気マスキング剤との間の重量比は、好ましくは0.1/99.9~1/99である。これらの比率とすることによって、良好なHSEプロファイルと同時に良好な性質が得られる。凍結防止剤が含まれる場合においては、ジエステル/DMSOブレンド物と凍結防止剤との間の重量比は、好ましくは1/99~10/90である。これらの比率とすることによって、良好なHSEプロファイルと同時に良好な性質が得られる。さらなる溶媒の例としては、以下のものが挙げられる:-脂肪族炭化水素たとえば、より具体的には、パラフィンたとえば、特に、ペンタン、ヘキサン、ヘプタン、オクタン、ノナン、デカン、ウンデカン、ドデカンまたはシクロヘキサン、およびナフタレン、ならびに芳香族炭化水素、より具体的にはたとえば、特に、ベンゼン、トルエン、キシレン、クメン、アルキルベンゼン類の混合物からなる石油留分のような芳香族炭化水素、-脂肪族または芳香族ハロゲン化炭化水素たとえば、より具体的には、過塩素化炭化水素たとえば、特に、テトラクロロエチレン、ヘキサクロロエタン;部分塩素化炭化水素たとえば、ジクロロメタン、クロロホルム、1,2-ジクロロエタン、1,1,1-トリクロロエタン、1,1,2,2-テトラクロロエタン、ペンタクロロエタン、トリクロロエチレン、1-クロロブタン、1,2-ジクロロブタン;モノクロロベンゼン、1,2-ジクロロベンゼン、1,3-ジクロロベンゼン、1,4-ジクロロベンゼン、1,2,4-トリクロロベンゼン、または各種のクロロベンゼンの混合物、-脂肪族、脂環族または芳香族エーテルオキシド、より具体的には、ジエチルオキシド、ジプロピルオキシド、ジイソプロピルオキシド、ジブチルオキシド、メチルテルチオブチルエーテル、ジペンチルオキシド、ジイソペンチルオキシド、エチレングリコールジメチルエーテル、エチレングリコールジエチルエーテル、エチレングリコールジブチルエーテルベンジルオキシド;ジオキサン、テトラヒドロフランTHF、-グリコールエーテルたとえば、エチレングリコールモノメチルエーテル、エチレングリコールモノエチルエーテル、エチレングリコールモノプロピルエーテル、エチレングリコールモノイソプロピルエーテル、エチレングリコールモノブチルエーテル、エチレングリコールモノフェニルエーテル、エチレングリコールモノベンジルエーテル、ジエチレングリコールモノメチルエーテル、ジエチレングリコールモノエチルエーテル、ジエチレングリコールモノ-n-ブチルエーテル,-グリコールエーテルエステルたとえば、エチレングリコールメチルエーテルアセテート、エチレングリコールモノエチルエーテルアセテート、エチレングリコールモノブチルエーテルアセテート、-アルコールたとえば、メチルアルコール、エチルアルコール、ジアセトンアルコール、-ケトンたとえば、アセトン、メチルエチルケトン、メチルイソブチルケトン、ジイソブチルケトン、シクロヘキサノン、イソホロン、-直鎖状もしくは環状エステルたとえば、酢酸イソプロピル、酢酸n-ブチル、アセト酢酸メチル、フタル酸ジメチル、γ-ブチロラクトン、-直鎖状もしくは環状カルボキサミドたとえば、N,N-ジメチルアセトアミドDMAC、N,N-ジエチルアセトアミド、ジメチルホルムアミドDMF、ジエチルホルムアミド、またはN-メチル-2-ピロリジノンNMP、-有機カーボネートたとえば、ジメチルカーボネート、ジエチルカーボネート、ジプロピルカーボネート、ジブチルカーボネート、エチルメチルカーボネート、エチレンカーボネート、ビニレンカーボネート、-リン酸エステルたとえば、リン酸トリメチル、リン酸トリエチル、-尿素たとえば、テトラメチル尿素、テトラエチル尿素。さらなる溶媒の量は、ジエステルの量および/またはDMSOの量より少ないのが好ましい。さらなる溶媒の量は、好ましくはまたは溶媒の全量の50重量未満、好ましくは25未満である。本発明の一つの実施態様においては、さらなる溶媒の量が少ないのが好ましい。本発明の一つの実施態様においては、その溶媒は、CMRフリーで、実質的には、NMP、DMF、DMACフリーのものを選択する。本発明の一つの実施態様においては、その溶媒が、実質的にさらなる溶媒を含まない。ジエステル本発明の組成物に含まれるジエステルは、式Iに相当するものである。本発明の文脈においては、アルキルは、以下のものを意味すると理解されたい:1~20個の炭素原子、好ましくは1個または2個~10個の炭素原子を有する直鎖状もしくは分岐状の炭化水素鎖:または、3~8個の炭素原子を含む環状の炭化水素基、好ましくはシクロペンチルまたはシクロヘキシル基。アリールは、以下のものを意味すると理解されたい:芳香族単環もしくは多環基、好ましくは6~12個の炭素原子を含む単環もしくは二環基、好ましくはフェニルまたはナフチル。アリールアルキルは、以下のものを意味すると理解されたい:芳香族単環を担持し、7~12個の炭素原子を含む直鎖状もしくは分岐状の炭化水素基、好ましくはベンジル。アルキルアリールは、以下のものを意味すると理解されたい:アルキル基を担持する芳香族単環基。ジエステルは、式Iの複数のジエステルの混合物とすることもできる。それによって、乾燥性を改良することができる。式Iにおいて、R1およびR2は、同一であるかまたは異なっていて、好ましくはメチル、エチル、n-プロピル、イソプロピル、n-ブチル、イソブチル、n-ヘキシル、イソオクチル、2-エチルヘキシル、シクロヘキシル、フェニル、およびベンジルからなる群より選択される。本発明の一つの実施態様においては、Aは、C3~C10の分岐状二価アルキレンである。たとえば、Aは、以下のものからなる群より選択することができる:-式-CHCH3-CH2-CH2-のAMG、-式-CHC2H5-CH2-のAES、および-それらの混合物。一つの実施態様においては、そのジエステルが、CH3-OOC-CHCH3-CH2-CH2-COO-CH3であるか、またはそのような化合物を含むジエステルの混合物である。一つの実施態様においては、そのジエステルが、以下の式I’、I’’、場合によってはIIのジエステルを含む混合物である:-R1-OOC-AMG-COO-R2I’、-R1-OOC-AES-COO-R2I’’、-場合によっては、R1-OOC-CH24-COO-R2II。[式中、-AMGは、-CHCH3-CH2-CH2-であり、-AESは、-CHC2H5-CH2-である]この実施態様においては、R1およびR2がメチル基であるのが好ましい。ジエステルの混合物には以下のものを含むことができる:-70~95重量の式I’のジエステル、-5~30重量の式I’’のジエステル、および-0~10重量の式IIのジエステル。Aが分岐状である有用なジエステルベースの溶媒の一例は、Rhodiaによって市販されているRhodiasolv登録商標IRISである。Rhodiasolv登録商標IRISは、実質的に80重量を超えるエチルコハク酸ジメチルと2-メチルグルタル酸ジメチルとを含むジエステルの混合物である。一つの実施態様においては、Aが、式CH2rの二価のアルキレン基であるが、ここでrは、2~4の平均数である。たとえば、そのジエステルが、ジメチルアジペートr=4、ジメチルグルタレートr=3、およびジメチルスクシネートr=2の混合物、またはジエチルアジペートr=4、ジエチルグルタレートr=3およびジエチルスクシネートr=2の混合物、またはジイソブチルアジペートr=4、ジイソブチルグルタレートr=3およびジイソブチルスクシネートr=2の混合物である。たとえば、そのジエステルが、以下のものを含む混合物である:-9~17重量のジメチルアジペート、-59~67重量のジメチルグルタレート、および-20~28重量のジメチルスクシネート。Aが直鎖状である有用なジエステルベースの溶媒の一例は、Rhodiaによって市販されているRhodiasolv登録商標RPDEである。Rhodiasolv登録商標RPDEは、実質的に70重量を超えるジメチルグルタレートとジメチルスクシネートとを含むジエステルの混合物である。本発明の組成物において使用されジエステルは、欧州特許第1991519号明細書に従って調製することができる。Rhodiasolv登録商標IRISとDMSOとの混合物50/50、重量が、DMSOの凝固点が18°Cに等しいのに比較して、その凝固点が5°C未満であるので、極めて興味深い。Rhodiasolv登録商標IRISとDMSOとエチレングリコールとの混合物48.75/48.75/2.5、重量が、Rhodiasolv登録商標IRISとDMSOとの凝固点が5°Cに等しいのに比較して、その凝固点が-12°Cであるので、極めて興味深い。Rhodiasolv登録商標IRISとDMSOとプロピレングリコールとの混合物48.75/48.75/2.5、重量が、Rhodiasolv登録商標IRISとDMSOとの凝固点が5°Cに等しいのに比較して、その凝固点が-10.9°Cであるので、極めて興味深い。また別な実施態様においては、式Iのジエステルが、ジアルキルスクシネート、好ましくはジメチルスクシネートであるが、それは、化学的プロセスまたは生化学的プロセスに従って調製することができる。溶媒ブレンド物本発明はさらに、本発明を実施するのに特に有用な溶媒の混合物にも関する。この混合物またはブレンド物には、DMSOと式Iのジエステルとが含まれるが、ここで、そのジエステルは、Aが分岐状の二価のアルキレン基、好ましくはC3~C10の分岐状の二価のアルキレン基である、式Iのジエステルである。そのような基およびそれを含むジエステルは先に記述している。その混合物またはブレンド物の中のジエステルとDMSOとの間の重量比は、1/99~99/1、好ましくは20/80~80/20、好ましくは70/30~30/70である。その溶媒には、先に述べたジエステルおよびDMSOの他に、さらなる溶媒を含むことも可能である。さらなる溶媒の量は、ジエステルの量および/またはDMSOの量より少ないのが好ましい。さらなる溶媒の量は、好ましくは溶媒の全量の50重量未満、好ましくは25未満である。そのブレンド物の中には臭気マスキング剤を含むこともできるが、ジエステル/DMSOブレンド物と臭気マスキング剤との間の重量比は、好ましくは0.1/99.9~1/99である。凍結防止剤を含むこともできるが、ジエステル/DMSOブレンド物と凍結防止剤との間の重量比は、好ましくは1/99~10/90である。フルオロポリマー組成物を調製するための方法本発明のまた別な目的は、フルオロポリマーを含む組成物これは、フルオロポリマー組成物と称するを調製するための方法である。本発明の組成物は、以下の工程を含む方法に従って調製される:-式Iのジエステルとジメチルスルホキシドとを混合することによって溶媒ブレンド物を調製する工程、-その溶媒ブレンド物をフルオロポリマーの中に、撹拌下に導入する工程、-その混合物を、室温から100°C以下までの温度で加熱する工程。室温という用語は一般的には、15°C~30°Cの範囲の温度を意味している。この操作は、30~80°Cで実施するのが有利である。フルオロポリマーが可溶化するまで、その温度を維持する。この工程の最後に、得られた組成物を、一般的には、冷却して室温とする。本発明のまた別な実施態様においては、フルオロポリマー組成物を調製するための方法には、以下の工程が含まれる:-式Iのジエステルとジメチルスルホキシドとを混合することによって溶媒ブレンド物を調製する工程、-その溶媒ブレンド物を、室温から100°C以下までの温度、好ましくは30~80°Cの温度で加熱する工程、-その溶媒ブレンド物の中にフルオロポリマーを導入する工程。フルオロポリマーが可溶化するまで、その温度を維持する。この工程の最後に、得られた組成物を、一般的には、冷却して室温とする。使用本発明の溶媒ブレンド物は、フルオロポリマー物質好ましくはPVDFを使用するのに溶媒系が好ましい場合には、いつも使用することができる。本発明の溶媒ブレンド物のまた別な用途は、フルオロポリマー、特にPVDFをリサイクルする分野においてである。したがって、PVDFを、太陽光発電パネルのバッキングや、電線のコーティングから回収することができる。本発明の溶媒ブレンド物から得られるフルオロポリマー組成物は、たとえば、膜または発泡体を調製するため、または基材をコーティングするための原料物質として使用することができる。コーティングすることが可能な基材の例は、金属シート、フィルム、電線、プラスチック、織物、ガラスなどである。本発明はさらに、本発明のフルオロポリマー組成物を基材の1面または2面またはその一部の上に塗布する工程、および溶媒を除去する工程を含む、基材をコーティングするための方法もまた提供する。溶媒は、温度を上げて蒸発させるか、または非溶媒、たとえば水を追加使用する転相法によって、除去することができる。一つの特殊な用途は、コーティングされた電池セパレーターを調製するための方法である。そのセパレーター材料は、以下において記述されるようにしてコーティングされた、多孔質のポリオレフィン、好ましくはポリエチレン、ポリプロピレンからなるか、またはそれらの2種の組合せからなっていてよい。その他の可能なセパレーター材料としては、ポリテトラフオロエチレン、ポリスチレン、ポリエチレンテレフタレート、エチレンプロピレンジエンモノマーEPDM、ナイロン、およびそれらの組合せが挙げられる。コーティングされた電池セパレーターを調製するための本発明の方法には、以下の工程が含まれる:-セパレーター材料を備える工程、-そのセパレーターの1面または2面の上またはその一部に本発明のフルオロポリマー組成物を塗布する工程、-溶媒を除去する工程。フルオロポリマー組成物は、セパレーター材料の一つの面に一度に塗布してもよいし、あるいはまた別な実施態様においては、同時に両面に塗布してもよい。本発明のフルオロポリマー組成物を用いて、セパレーター材料の一つの面に、一度にコーティングしてもよい。そのようにコーティングしたセパレーターを、次いで、溶媒を蒸発させることによって乾燥させ、セパレーター材料の一つの面の上に多孔質なフルオロポリマーコーティングを形成させる。第一の面をコーティングしてから、同一のプロセスを再度使用して、セパレーターの第二の面をコーティングする。一つの好ましい実施態様においては、セパレーター材料を、フルオロポリマー組成物の浸漬浴の中を通過させることによって、そのセパレーターを同時に両面コーティングしてもよい。次いで、そのコーティングしたセパレーター材料を、蒸発により乾燥させる。乾燥させると、セパレーターの上にフルオロポリマーの多孔質のコーティングが得られる。本発明はさらに、本発明によってコーティングされたセパレーターを含む、バッテリーを調製するための方法もまた提供する。本発明による電気化学的電池特にリチウム電池は、多孔質コーティングされたセパレーターを、他の電気化学的電池構成成分と共に使用して、製造することができる。リチウム-イオンバッテリーの三つの主要な基本構成要素は、アノード、カソード、および電解液である。従来からのリチウム-イオン電池のアノードは、炭素グラファイトから作製されている。カソードは、金属酸化物たとえばコバルトまたはマンガンの二酸化物である。電解液は、典型的には、リチウムイオンの錯体を含む有機溶媒の混合物である。本発明によるリチウムイオン電池のための液状電解液組成物の例としては、以下のような溶媒が挙げられる:プロピレンカーボネート、エチレンカーボネート、ジエチルカーボネート、ジメチルカーボネート、エチルメチルカーボネート、ジプロピルカーボネート、ジメチルスルホキシド、アセトニトリル、およびそれらの組合せ、カチオンとしてLi、アニオンとしてPF6、AsF6、BF4、ClO4、CF3SO3、NCF3SO22の一つを有するリチウム塩。簡潔に言えば、本発明は、フルオロポリマーが多孔質の電池セパレーター材料に塗布された、電気化学的電池加工プロセスを提供する。本発明によるフルオロポリマー組成物は、フルオロポリマーを溶解させ、それをセパレーターの上にコーティングするための良好なHSEプロファイルを有する高沸点溶媒を用いて配合されている。本発明を実施するための実施例を以下において提供する。これらの実施例は、説明のために提供されるのであって、本来的に限定を目的としたものではない。実施例においては、Cの文字は比較例を表している。実施例1:フルオロポリマーの溶液実施例1.110.0重量のPVDFKynar登録商標461、Arkemaを、42.3のジメチルスルホキシドDMSOおよび47.7のRhodiasolv登録商標IRISRhodiaと混合した。その溶液を混合し、温度が約45~50°Cに達するまで加熱した。その溶液は透明となった。次いでその溶液を冷却して室温とした。ゲルはまったく観察されなかった。比較例1.2C9.1重量のPVDFKynar登録商標461、Arkemaを、90.9のDMSOと混合した。その溶液を混合すると、室温でPVDF樹脂が膨潤したので、次いで温度が約51.8°Cに達するまで加熱した。その溶液は透明となった。実施例1.39.1重量のPVDFKynar登録商標461、Arkemaを48.2のIRISおよび42.7のDMSOと混合した。その溶液を混合すると、32.3°CでPVDF樹脂が膨潤したので、次いで温度が約45.0°Cに達するまで加熱した。その溶液は透明となった。ゲルはまったく観察されなかった。比較例1.4C9.1重量のPVDFKynar登録商標461、Arkemaを、90.9のRhodiasolv登録商標RPDERhodiaと混合した。その溶液を混合し、温度が約80°Cに達するまで加熱した。その溶液は透明となった。その溶液は、室温にまで冷却するとゲルを形成した。比較例1.5C9.1重量のPVDFKynar登録商標461、Arkemaを、90.9のRhodiasolv登録商標IRISRhodiaと混合した。その溶液を混合し、温度が約68.5°Cに達するまで加熱した。その溶液は透明となった。その溶液は、室温にまで冷却するとゲルを形成した。実施例2異なった温度で、PVDFを含む一連の組成物を調製する。実施例2.18gのFLTCOSinochemによって市販されているPVDFを、80gのRhodiasolv登録商標IRISとDMSOとの混合物50/50、重量と混合した。その溶液を混合し、温度が約40°Cに達するまで加熱した。その溶液は2時間の内に透明となった。室温にまで冷却しても、ゲルはまったく観察されなかった。実施例2.28gのFLTCOSinochemによって市販されているPVDFを、80gのRhodiasolv登録商標IRISとDMSOとの混合物50/50、重量と混合した。その溶液を混合し、温度が約50°Cに達するまで加熱した。その溶液は30分の内に透明となった。室温にまで冷却しても、ゲルはまったく観察されなかった。実施例2.38gのFLTCOSinochemによって市販されているPVDFを、80gのRhodiasolv登録商標IRISとDMSOとの混合物50/50、重量と混合した。その溶液を混合し、温度が約60°Cに達するまで加熱した。その溶液は15分の内に透明となった。室温にまで冷却しても、ゲルはまったく観察されなかった。実施例2.48gのFLTCOSinochemによって市販されているPVDFを、80gのRhodiasolv登録商標IRISとDMSOとの混合物50/50、重量と混合した。その溶液を混合し、温度が約70°Cに達するまで加熱した。その溶液は15分以内に透明となった。室温にまで冷却しても、ゲルはまったく観察されなかった。実施例2.58gのFLTCOSinochemによって市販されているPVDFを、80gのRhodiasolv登録商標IRISとDMSOとの混合物50/50、重量と混合した。その溶液を混合し、温度が約80°Cに達するまで加熱した。その溶液は数分の内に透明となった。室温にまで冷却しても、ゲルはまったく観察されなかった。実施例3Rhodiasolv登録商標IRIS、DMSO、臭気マスキング剤、および凍結防止剤のブレンド物の中に溶解させることによって、一連のPVDFを含む組成物を調製する。実施例3.13gのFLTCOSinochemによって市販されているPVDFを、30gの、Rhodiasolv登録商標IRISおよびDMSOおよび臭気マスキング剤およびエチレングリコールの混合物48.6/48.6/0.3/2.5、重量と混合した。その溶液を混合し、温度が約60°Cに達するまで加熱した。その溶液は15分の内に透明となった。室温にまで冷却しても、ゲルはまったく観察されなかった。実施例3.23gのFLTCOSinochemによって市販されているPVDFを、30gの、Rhodiasolv登録商標IRISおよびDMSOおよび臭気マスキング剤およびプロピレングリコールの混合物48.6/48.6/0.3/2.5、重量と混合した。その溶液を混合し、温度が約60°Cに達するまで加熱した。その溶液は15分の内に透明となった。室温にまで冷却しても、ゲルはまったく観察されなかった。昇温試験FLTCOSinochemによって市販されているPVDFおよび溶媒を、共に混合し、加熱しながら撹拌した。加熱温度は50°C~80°Cに設定した。溶解状況を観察した。混合物が透明になったところで、加熱を停止した。冷却後、室温rtで粘度を測定した。BROOKFIELDMODELDV-II粘度計を用いて、室温27°Cで粘度を測定した:すべての試験において粘度計の速度を50rpmに設定した。これから、ジエステルとDMSOとの間に相乗作用が存在して、溶解する透明となることがわかる:その混合物は、それら個々の成分の場合よりも、必要とされる加熱が少なく、溶解時間が短い。さらに、ジエステルのみでは、ゲルが生成するので、簡単に使用することができない。NMPに比較して、このブレンド溶媒では、より速やかな溶解が達成できる。実施例3:コーティングRhodiasolv登録商標IRISとDMSOとのブレンド物を用い1/10w/w比で調製したPVDF溶液は、平坦な表面の上に薄膜を形成することが可能であり、このことは、コーティングに適用するのに有利となるであろう。溶媒回収バッテリー製造において使用する際の、PVDFを溶解させるための溶媒は、ほとんどの場合において、回収してから再使用される。この溶媒のコストパフォーマンスを最大にするには、溶媒を回収して、リサイクルさせる。溶媒ブレンド物の組成が、回収プロセスの際にも変化せず、得られた溶媒ブレンド物を直接再使用することが可能である。得られた結果を次の表に示し、NMPの場合の結果と比較する。"